(57)【要約】【課題】  高屈折性と高耐水性を有するガラスフィラーを提供すること。【解決手段】  ガラスよりなるフィラーであって，該ガラスが，酸化物換算のモル％で，ＳｉＯ２を４４〜５４％，Ａｌ２Ｏ３を８〜１７％，ＺｎＯを１１〜３１％，ＭｇＯを８〜２７％，ＣａＯを０〜７％未満，Ｙ２Ｏ３＋ランタノイド酸化物＋ＴｉＯ２＋ＺｒＯ２を０〜１０％，Ｂ２Ｏ３を０〜１％未満，及びＰ２Ｏ５を０〜５％未満含有し，アルカリ金属酸化物＋ＳｒＯ＋ＢａＯを０．１％未満含有するものである，ガラスフィラー。【選択図】なし【特許請求の範囲】
【請求項１】
ガラスよりなるフィラーであって，該ガラスが，酸化物換算のモル％で
ＳｉＯ２を４４〜５４％，
Ａｌ２Ｏ３を８〜１７％，
ＺｎＯを１１〜３１％，
ＭｇＯを８〜２７％，
ＣａＯを０〜７％未満，
Ｙ２Ｏ３＋ランタノイド酸化物＋ＴｉＯ２＋ＺｒＯ２を０〜１０％，
Ｂ２Ｏ３を０〜１％未満，及び
Ｐ２Ｏ５を０〜５％未満
含有し，
アルカリ金属酸化物＋ＳｒＯ＋ＢａＯを０．１％未満
含有するものである，ガラスフィラー。
【請求項２】
該ガラスが，ＣａＯを０．１％未満，Ｂ２Ｏ３を０．１％未満，及びＰ２Ｏ５を０．１％未満含有するものである，請求項１のガラスフィラー。
【請求項３】
該ガラスが，ＳｉＯ２＋Ａｌ２Ｏ３＋ＺｎＯ＋ＭｇＯ＋Ｙ２Ｏ３＋ランタノイド酸化物＋ＴｉＯ２＋ＺｒＯ２を９９％超含有するものである，請求項１〜２のガラスフィラー。
【請求項４】
該ガラスの屈折率ｎｄが１．５７超〜１．７０である，請求項１〜３の何れかのガラスフィラー。
【請求項５】
体積基準の粒度分布における５０％粒子径Ｄ５０が０．１〜１０μｍである，請求項１〜４の何れかのガラスフィラー。
【発明の詳細な説明】
【技術分野】
【０００１】
本発明は，高屈折率樹脂複合材料用の高耐水性ガラスフィラーに関する。
【背景技術】
【０００２】
電子素子の保護のため透明な樹脂により素子を封止することが，従来より行われている。その場合，透明な樹脂に当該樹脂と屈折率の合ったガラスフィラーを配合した透明な組成物も封止材として用いられている（特許文献１）。
【０００３】
近年の電子素子は，例えばＬＥＤにおける輝度の向上に見られるように，一般に動作時の発熱量が以前より増加しており，それに伴い電子素子の封止材に用いる樹脂は，より厳しい環境条件に曝されるようになってきている。これに伴い，ＬＥＤ用封止材の樹脂を高屈折（屈折率約１．６０）・高耐久性にした材料が知られている（特許文献２）。
【先行技術文献】
【特許文献】
【０００４】
【特許文献１】特開２００１−２６１３６７号公報
【特許文献２】特表２０１８−５１２４８７号公報
【発明の概要】
【発明が解決しようとする課題】
【０００５】
近年開発されている高屈折性の樹脂にフィラーとして屈折率の低い従来のガラスを配合すると，屈折率の不一致から全体として不透明になってしまうため，透明な封止材を得るには，それら高屈折性の樹脂と同等の屈折率を有するガラスフィラーが求められる。
【０００６】
また，今後，電子素子等のような電子部品に用いられる樹脂は，従来以上に厳しい様々な環境に曝されるようになると予測され，耐久性，特に耐水性を向上させたガラスフィラーが必要になってくると考えられる。
【０００７】
本発明の目的は，高屈折性と高耐水性を有するガラスフィラーを提供することである。
【課題を解決するための手段】
【０００８】
本発明者は，ＳｉＯ２，Ａｌ２Ｏ３，ＺｎＯ，ＭｇＯを主体とし，成分の配合割合を特定範囲とすることにより，高屈折性と高耐水性を共に有するガラスが製造できることを見出し，更に検討を加えて本発明を完成するに至った。すなわち，本発明の以下のガラスフィラーを提供する。
【０００９】
１．ガラスよりなるフィラーであって，該ガラスが，酸化物換算のモル％で
ＳｉＯ２を４４〜５４％，
Ａｌ２Ｏ３を８〜１７％，
ＺｎＯを１１〜３１％，
ＭｇＯを８〜２７％，
ＣａＯを０〜７％未満，
Ｙ２Ｏ３＋ランタノイド酸化物＋ＴｉＯ２＋ＺｒＯ２を０〜１０％，
Ｂ２Ｏ３を０〜１％未満，及び
Ｐ２Ｏ５を０〜５％未満
含有し，
アルカリ金属酸化物＋ＳｒＯ＋ＢａＯを０．１％未満
含有するものである，ガラスフィラー。
２．該ガラスが，ＣａＯを０．１％未満，Ｂ２Ｏ３を０．１％未満，及びＰ２Ｏ５を０．１％未満含有するものである，上記１のガラスフィラー。
３．該ガラスが，ＳｉＯ２＋Ａｌ２Ｏ３＋ＺｎＯ＋ＭｇＯ＋Ｙ２Ｏ３＋ランタノイド酸化物＋ＴｉＯ２＋ＺｒＯ２を９９％超含有するものである，上記１〜２のガラスフィラー。
４．該ガラスの屈折率ｎｄが１．５７超〜１．７０である，上記１〜３の何れかのガラスフィラー。
５．体積基準の粒度分布における５０％粒子径Ｄ５０が０．１〜１０μｍである，上記１〜４の何れかのガラスフィラー。
【発明の効果】
【００１０】
本発明は，ｄ線（波長約587.6 nm，ヘリウム）における屈折率（ｎｄ）が１．５７超〜１．７０であり，温水に浸漬してもイオン溶出が少ないガラスフィラーの提供を可能とする。
【発明を実施するための形態】
【００１１】
本発明のガラスフィラーは，ＳｉＯ２，Ａｌ２Ｏ３，ＺｎＯ，ＭｇＯを主体としたガラスよりなるものである。以下，本発明のガラスの各成分及びその含有量について説明する。本明細書中において，ガラス中の主成分の含有率は，酸化物換算のモル％で表す。
【００１２】
本発明のガラスフィラーを形成するガラスの必須成分の含有率は次の通りである，即ち，ＳｉＯ２：４４〜５４％，Ａｌ２Ｏ３：８〜１７％，ＺｎＯ：１１〜３１％，ＭｇＯ：８〜２７％。必須成分の比率をこの範囲内にすることで，１６００℃以下での溶融性に優れ，結晶化や分相が抑制された透明なガラスを得ることができる。また，こうして得られるガラスは屈折率が高く，耐水性に優れる。
【００１３】
上記ガラスにおけるＳｉＯ２の含有率は，ガラスの溶融温度の低下及び結晶化や分相を抑制する点から，４５〜５３％とすることが好ましく，４６〜５２％とすることがより好ましい。
【００１４】
上記ガラスにおけるＡｌ２Ｏ３の含有率は，ガラスの溶融温度の低下及び結晶化や分相を抑制する点から，８．５〜１５％とすることが好ましく，９〜１３％とすることがより好ましい。
【００１５】
上記ガラスにおけるＺｎＯの含有率は，ガラスの溶融温度の低下及び結晶化や分相を抑制する点から，１３〜２９．５％とすることが好ましく，特に分相抑制の確実性を高めそれにより溶融作業を更に安定なものとするには，１５〜２４．５％とすることがより好ましい。
【００１６】
上記ガラスにおけるＭｇＯの含有率は，ガラスの溶融温度の低下及び結晶化や分相抑制の点から，９〜２５％とすることが好ましく，１０〜２３％とすることがより好ましい。
【００１７】
本発明のガラスフィラーを形成するガラスは，その屈折率調整のための任意成分として，ＣａＯを０〜７％未満，Ｙ２Ｏ３＋ランタノイド酸化物（Ｌｎ２Ｏ３）＋ＴｉＯ２＋ＺｒＯ２を０〜１０％，Ｂ２Ｏ３を０〜１％未満，及びＰ２Ｏ５を０〜５％未満，の含有率で加えることができる。
【００１８】
本発明のガラスフィラーを形成するガラスは，耐水性を高めるため，アルカリ金属酸化物（Ｒ２Ｏ）＋ＳｒＯ＋ＢａＯの含有率が０．１％未満である。
【００１９】
上記ガラスにおける任意成分であるＣａＯの含有率は，本発明のガラスフィラー耐水性の維持の点から０〜１％未満とすることが好ましく，特に熱水へのイオン溶出を防ぐために０〜０．１％未満とすることがより好ましい。
【００２０】
上記ガラスにおける任意成分であるＹ２Ｏ３＋ランタノイド酸化物＋ＴｉＯ２＋ＺｒＯ２の含有率は，ガラスの溶融性を保ち且つ結晶化や分相を抑制する点から，０〜７％とすることが好ましく，０〜５％とすることがより好ましい。
【００２１】
上記ガラスにおける任意成分であるＢ２Ｏ３の含有率は，ガラスの耐水性を保つ点から，０〜０．３％未満とすることが好ましく，特に熱水へのイオン溶出を防ぐために０〜０．１％未満とすることがより好ましい。
【００２２】
上記ガラスにおける任意成分であるＰ２Ｏ５の含有率は，ガラスの耐水性を保つ点から，０〜１％未満とすることが好ましく，特に熱水へのイオン溶出を防ぐために０〜０．１％未満とすることがより好ましい。
【００２３】
本発明のガラスフィラーを形成するガラスにおいて，ＳｉＯ２＋Ａｌ２Ｏ３＋ＺｎＯ＋ＭｇＯ＋Ｙ２Ｏ３＋ランタノイド酸化物＋ＴｉＯ２＋ＺｒＯ２の含有率は９９％超とすることが好ましく，９９．９％超とすることがより好ましく，９９．９９％超とすることが更に好ましい。
【００２４】
本発明のガラスを形成するガラスは，溶融法によって製造することができる。製造のための材料としては，ガラスの各成分の供給源となる化合物（各種酸化物，水酸化物，炭酸塩等）を使用すればよく，それらを所定の割合で含有する混合物を溶融し，融液を冷却してガラスとすればよい。
【００２５】
本発明において，上記ガラスをフィラーとして用いるのに適する形態とするには，公知の適宜の方法を用いてよい。例えば，粉末の形態にする方法としては，フレーク状等の小片に製造したガラスをボールミルやジェットミル等の粉砕機で粉砕する方法，ガラス融液をアトマイズする方法を使用でき，またガラス短繊維の製造方法等の他の方法も，適宜用いることができる。
【００２６】
本発明において「Ｘ％粒子径」とは，粉体試料につきレーザー回折・散乱式粒度分布計を用いて測定した体積基準の粒度分布において，小粒子径側から数えて累積量が試料全体のＸ％となるときの粒子径をいう。
【００２７】
本発明のガラスフィラーの粒子径に特に明確な限定はないが，一般には，５０％粒子径（Ｄ５０）を０．１〜１０μｍとすればよい。５０％粒子径が０．１μｍ未満では粒子の強固な凝集により樹脂中での分散性が悪化する恐れがあり，１０μｍ以上では，ガラスフィラーが樹脂中で沈降しやすくなり，作業性が低下し得るためである。また５０％粒子径（Ｄ５０）は，例えば，０．３〜３μｍとすれば分散性や作業性が最適となり，特に好ましい。
【００２８】
本発明においてガラスフィラーの粒度調整は，粉砕等の微細化の条件の調整によることもでき，また，微細化後に気流分級等の慣用の方法を用いて行うこともできる。
【００２９】
本発明において，ｄ線におけるガラスの屈折率ｎｄは１．５７超〜１．７０の範囲で調整できる。
【００３０】
本発明のガラスフィラーは透明なガラス−樹脂複合材料を形成するために用いる。ガラス−樹脂間の屈折率差ができるだけ小さくなるようにガラスの組成及び／又は樹脂の組成を調整して用いることが好ましい。例えば，可視光線領域で樹脂とガラスの屈折率を整合させるためにはｎｄは１．５７超〜１．６４がより好ましい。紫外線領域で樹脂とガラスの屈折率を整合させるためにはｈ線（約404.7 nm，Ｈｇ）におけるガラスの屈折率ｎｈは１．５９〜１．７０が好ましく，１．６０〜１．６５がより好ましい。
【００３１】
本発明のガラスフィラーは高い耐水性を示す。Ｄ５０＝１．３〜１．７μｍに調整したガラスフィラー２ｇにイオン交換水を加えて合計５０ｍＬとしたスラリーを調製し，このスラリーを８０℃にて２４時間保持して得た溶液の導電率は５０μＳ／ｃｍ以下という低い値を示す。ガラス組成中のＣａＯ，Ｐ２Ｏ５量を少なくすることなどにより，導電率を４０μＳ／ｃｍ以下とすることができ，そうすることがより好ましい。
【実施例】
【００３２】
以下，実施例及び比較例を参照して本発明の特徴をより具体的に説明するが，本発明がそれらの実施例に限定されることは意図しない。
【００３３】
〔ガラスの製造〕
表１，２にそれぞれ示した組成のガラス４００ｇが得られるよう原料粉末を調合し，混合した後，５００ｃｃの白金製のルツボを用いて１４５０〜１５５０℃で２時間溶融した。融液をステンレススチール製の冷却ロールにて急冷し，厚さ０．３〜０．６ｍｍのガラスフレークを作製した。次いでこのガラスフレークをイソプロピルアルコール溶媒中で粉砕してスラリーを得た。スラリーをサンプリングし，粉末の粒径をレーザー回折・散乱式粒度分布測定機（型名「ＭＴ−３３００」，日機装株式会社製。）を用いて測定した。Ｄ５０＝１．３〜１．７μｍとなるまで粉砕工程を継続した。得られたスラリーを乾燥し，ガラス粉末を得た。
【００３４】
また，屈折率測定用の試料としては，溶融工程において融液をカーボン製の型に流し出し，徐冷して得たガラスブロックを用いた。ガラスブロックの色調を目視で観察し，無色透明であることを確認して屈折率測定に用いた。
【００３５】
〔各物性の評価方法〕
１．屈折率
上記ガラスブロックを７ｍｍ以上×７ｍｍ以上×７ｍｍ以上の直方体状に加工し，屈折率測定用試料とした。精密屈折計（型名「ＫＰＲ−２０００」，株式会社島津デバイス製造製）を用いて，Ｃ線（波長約656.3 nm，水素），ｄ線，Ｆ線（波長約486.1 nm，水素），ｈ線に対する各ガラスの屈折率（ｎＣ，ｎｄ，ｎＦ，ｎｈ）をＶブロック法により測定した。結果を表１，２に示す。
【００３６】
２．耐水性
耐水性の比較的低いガラスは水に曝されると容易にイオンを溶出させ，水の導電率を高めることから，この導電率の変化を測定して耐水性評価の指標に用いた。即ち，遠心分離機用５０ｍＬのコニカルチューブ中に，ガラスフィラー２ｇを加え，更にイオン交換水（導電率２μＳ／ｃｍ未満）を加え合計５０ｍＬのスラリーを得た。このスラリーを８０℃に設定した恒温槽中で２４時間保持した。
【００３７】
スラリーを含んだ上記コニカルチューブを遠心分離機にかけ，上澄みの透明な水溶液を導電率測定用試料とした。導電率測定装置としては株式会社堀場製作所製，LAQUAtwin-EC-33Bを用いた。
【００３８】
実施例及び比較例の組成は何れも無色透明のガラスを与えた。それらのガラスの測定物性を，組成と共に表１，２に示す。
【００３９】
【表１】
2020083705.tif 000002
【００４０】
【表２】
2020083705.tif 000003
【００４１】
表１，２に示すとおり，実施例のガラスは結晶化や分相が抑制されかつ高屈折率で耐水性が高い（導電率５０μＳ／ｃｍ以下）。中でも実施例１，２，４は特に低い導電率（４０μＳ／ｃｍ以下）を示した。
【産業上の利用可能性】
【００４２】
本発明のガラスフィラーは，高屈折率かつ高耐水性であり，高屈折率樹脂を用いる封止材用フィラーとして，有用である。